(57)【要約】【課題】ソフトで優れた嵩高性を有する特殊嵩高加工糸およびその製造方法を提供する。【解決手段】伸縮復元率（ＣＲ）が２０％以下、捲縮発現伸長率（ＴＲ）が１０％以下で、収縮応力のＭＡＸ値が０．１ＣＮ／ｄｔｅｘ以上１．０ＣＮ／ｄｔｅｘ以下の仮ヨリ捲縮糸がニットデニット加工されてなることを特徴とする嵩高加工糸。【選択図】なし【特許請求の範囲】
【請求項１】
伸縮復元率（ＣＲ）が２０％以下、捲縮発現伸長率（ＴＲ）が１０％以下で、収縮応力のＭＡＸ値が０．１ＣＮ／ｄｔｅｘ以上１．０ＣＮ／ｄｔｅｘ以下の仮ヨリ捲縮糸がニットデニット加工されてなることを特徴とする嵩高加工糸。
【請求項２】
伸縮復元率（ＣＲ）が２０％以下、捲縮発現伸長率（ＴＲ）が１０％以下で、収縮応力のＭＡＸ値が０．１ＣＮ／ｄｔｅｘ以上１．０ＣＮ／ｄｔｅｘ以下の仮ヨリ捲縮糸を用いて、ニットデニット加工することを特徴とする嵩高加工糸の製造方法。
【発明の詳細な説明】
【技術分野】
【０００１】
本発明は、ソフトで嵩高性に優れる嵩高加工糸およびその製造方法に関する。
【背景技術】
【０００２】
従来の合成繊維を用いた嵩高加工糸の製造方法において、通常の仮ヨリ法によるウーリ加工糸はストレッチ性および嵩高性・捲縮の堅牢度は優れているが、それを用いた織物および編物での風合いが硬くなる欠点がある。
【０００３】
また、通常のニットデニット加工法（編成−熱セット−解編）による嵩高加工糸は（例えば、非特許文献１、２参照）、ソフトで嵩高性はあるが捲縮の堅牢性が弱いため取扱い時に高張力が掛かると、捲縮が伸びやすいという欠点がある。
【０００４】
そこで、通常の仮ヨリ捲縮糸を用いてニットデニット加工すると捲縮の堅牢性はアップするが、ニットデニット特有のシボ感のあるソフトで嵩高な布面が得られず通常の仮ヨリ捲縮糸と大差ない編面で粗硬な風合いになってしまう。
【非特許文献１】繊維便覧（加工編）繊維機械学会編  丸善株式会社  ５３９ページ（図５・１４）                                    ５４０ページ５・２・７（賦形法）
【非特許文献２】フィラメント加工技術マニュアル（上巻）日本繊維機械学会  ２６ページ                  図１・１嵩高捲縮糸およびその製造方法の分類                  非旋回性−賦形法−ニットデニット
【発明の開示】
【発明が解決しようとする課題】
【０００５】
本発明の目的は、前記のような従来技術の問題点を解消し、ソフトで優れた嵩高性を有する特殊嵩高加工糸およびその製造方法を提供することにある。
【課題を解決するための手段】
【０００６】
本発明は、上記の目的を達成するため、以下の構成を有する。  すなわち、
（１）伸縮復元率（ＣＲ）が２０％以下、捲縮発現伸長率（ＴＲ）が１０％以下で、収縮応力のＭＡＸ値が０．１ＣＮ／ｄｔｅｘ以上１．０ＣＮ／ｄｔｅｘ以下の仮ヨリ捲縮糸がニットデニット加工（編成−熱セット−解編）されてなることを特徴とする嵩高加工糸。
【０００７】
（２）伸縮復元率（ＣＲ）が２０％以下、捲縮発現伸長率（ＴＲ）が１０％以下で、収縮応力のＭＡＸ値が０．１ＣＮ／ｄｔｅｘ以上１．０ＣＮ／ｄｔｅｘ以下の仮ヨリ捲縮糸を用いて、ニットデニット加工することを特徴とする嵩高加工糸の製造方法。
【発明の効果】
【０００８】
本発明よれば、従来の仮ヨリ加工糸では得られない、ソフトで嵩高性に優れた布面を有する特殊嵩高加工糸を得ることができる。
【発明を実施するための最良の形態】
【０００９】
本発明に係る特殊嵩高糸およびその製造法について、以下、さらに詳しく説明する。
【００１０】
本発明は、伸縮復元率（ＣＲ）が２０％以下、捲縮発現伸長率（ＴＲ）が１０％以下で、収縮応力のＭＡＸ値が０．１ＣＮ／ｄｔｅｘ以上１．０ＣＮ／ｄｔｅｘ以下の仮ヨリ捲縮糸がニットデニット加工（編成−熱セット−解編）されてなることを特徴とする特殊嵩高糸である。
【００１１】
本発明における特殊嵩高糸は、ポリエチレンテレフタレート、ポリブチレンテレフタレート、ナイロン等の熱可塑性合成繊維の使用が好ましく、そのなかでも、強伸度および繊維収縮特性の自由度が大きくとれるポリエチレンテレフタレートがより適している。
【００１２】
ニットデニット加工に供される仮ヨリ捲縮糸は伸縮復元率（ＣＲ）が２０％以下のものを用いる。
【００１３】
伸縮復元率（ＣＲ）が２０％を越える加工糸を用いると、織物あるいは編物にした場合、生地の収縮が大きくなり風合いが粗硬になる。
【００１４】
伸縮復元率（ＣＲ）は５％以上であることが好ましい。これ以上数値が低いと、通常の原糸を用いたニットデニット糸とほぼ変わりない風合いになり、本発明の目的であるソフトで嵩高性のある特殊嵩高糸が得られ難くなる。
【００１５】
伸縮復元率（ＣＲ）とは、ＪＩＳ  Ｌ１０１９Ｔで求められる。すなわち、周長０．８ｍのラップリールに、９０ｍｇ／ｄｔｅｘの張力下で仮ヨリ加工糸を１０回巻回してカセ取りした後、２ｃｍ以下の棒につり下げ、約２４時間放置する。このカセを２ｍｇ／ｄｔｅｘの緊張状態下で、９０℃×２０分間熱水処理し、脱水後１２時間以上放置する。放置後のカセに初荷重と測定荷重をかけ水中に垂下し２分間放置する。この時の初荷重（ｇ）＝１．８ｍｇ／ｄｔｅｘ、測定荷重（ｇ）＝９０ｍｇ／ｄｔｅｘ、水温＝２０±２℃。放置したカセの内側の長さを測り、Ｌとする。さらに、測定荷重を除き初荷重だけにした状態で２分間放置し、放置したカセの内側の長さを測り、Ｌ１とする。次式により、伸縮復元率を求める。
【００１６】
伸縮復元率ＣＲ（％）＝｛（Ｌ−Ｌ１）／Ｌ｝×１００
また、本発明においては、ニットデニット加工に供される仮ヨリ捲縮糸は捲縮発現伸長率（ＴＲ）が１０％以下のものを用いる。
【００１７】
捲縮発現伸長率（ＴＲ）が１０％を越える加工糸を用いると、織物あるいは編物の染色仕上げ後の収縮が大きくなり、風合いが粗硬になる。
【００１８】
捲縮発現伸長率（ＴＲ）は２％以上であることが好ましい。これ以上数値が低いと、通常の原糸を用いたニットデニット糸とほぼ変わりない風合いとなり、本発明の目的であるソフトで嵩高性のある特殊嵩高性が得られ難くなる。
【００１９】
捲縮発現伸長率（ＴＲ）は次の方法により求める。捲縮糸を５回巻きしたカセを作成し、見掛け繊度の０．０２２×繊度（ｄｔｅｘ）ｇの初荷重をかけて１５０℃±２℃で５分間の乾熱処理した時のカセ長Ａ、次に見掛け繊度の０．１１×繊度（ｄｔｅｘ）ｇの定荷重をかけたカセ長Ｂの比によって求める。
【００２０】
ＴＲ（％）＝１００×（Ｂ−Ａ）／Ｂ
Ａ：初荷重をかけた時のカセの長さ
Ｂ：定荷重をかけた時のカセの長さ
また、本発明においては、ニットデニット加工に供される仮ヨリ捲縮糸は収縮応力のＭＡＸ値が０．１ＣＮ／ｄｔｅｘ以上１．０ＣＮ／ｄｔｅｘ以下である加工糸を用いることが重要である。
【００２１】
収縮応力がＭＡＸ１．０ＣＮ／ｄｔｅｘを越えると、ニットデニット加工の筒編編成後の熱セット時の編地収縮が大きくなり、解編時に解舒性が悪くなり、デニット糸の毛羽立ちを誘発しやすくなる。
【００２２】
望ましくは、収縮応力のＭＡＸ値は０．１ＣＮ／ｄｔｅｘ以上０．５ＣＮ／ｄｔｅｘ以下であり、更に望ましくは０．１ＣＮ／ｄｔｅｘ以上０．３ＣＮ／ｄｔｅｘ以下である。
【００２３】
なお、収縮応力のＭＡＸ値は、次の方法により求める。すなわち、カネボウエンジニアリング社製の熱応力測定器（タイプＫＥ−２Ｓ）を用い、ひも状にした試料を０．０８８ＣＮ／ｄｔｅｘの初荷重をかけた後、２．５℃／秒の速度で昇温し、発生する応力をチャート上に記録し、収縮応力のＭＡＸ値をチャートから読みとり、このＭＡＸ応力値を繊度で除し、ＣＮ／ｄｔｅｘで表した。
【００２４】
本発明のニットデニット加工に供される仮ヨリ捲縮糸は、例えば特開２００１−２７１２３７号公報に記載の方法により製造することができる。
【００２５】
ニットデニット加工とは、原糸を筒編みに編成し、その編地を熱セットして編地のクリンプを固定し、その後編地を解編してコーンに巻上げる嵩高加工法である。
【００２６】
本発明は、上記の糸物性を有する仮ヨリ加工糸をニットデニット加工することにより新規な特殊嵩高加工糸を得ることができるものである。
【実施例】
【００２７】
以下、実施例に基づいて本発明をさらに具体的に説明する。
【００２８】
［実施例１］
３６ホールの紡糸ノズルを用い紡糸速度３０００ｍ／ｍｉｎで紡糸して得たポリエチレンテレフタレートの未延伸糸を加熱ロール温度１００℃、延伸倍率１．６９倍、仮ヨリ数約３３００ｔ／ｍ、加工速度６００ｍ／ｍｎｉで仮ヨリしながら延伸し、引取りローラとストレッチローラ間で交絡を掛け、パーンに巻き上げた。得られた仮ヨリ加工糸の繊度は８４ｄｔｅｘで伸縮復元率（ＣＲ）は１３％、捲縮発現伸長率（ＴＲ）は２％、収縮応力はＭＡＸ０．２ＣＮ／ｄｔｅｘであった。
【００２９】
その後この仮ヨリ加工糸をニットデニット加工した。すなわち、本加工糸を筒編し、１１０℃×３０分スチームセット、真空脱水乾燥後、解編しながらコーンに巻き上げ、特殊嵩高加工糸を製造した。
【００３０】
この特殊嵩高加工糸を丸編み−染色加工仕上げしたところ、ふくらみ感、ソフト感に優れたニット生地が得られた。
【００３１】
［比較例１］
実施例１で得られた、ポリエチレンテレフタレートの未延伸糸をヒータ温度２１５℃、延伸倍率１．６９倍、仮ヨリ数３５００ｔ／ｍ、加工速度１５０ｍ／ｍｉｎ、でスピンドル仮ヨリし８４ｄｔｅｘの加工糸を得た。
【００３２】
伸縮復元率（ＣＲ）値は４０％、捲縮発現伸長率（ＴＲ）１９％、収縮応力はＭＡＸ１３ＣＮ／ｄｔｅｘであった。
【００３３】
この加工糸を、そのまま丸編み−染色仕上げしたところ、布面の収縮が大きく生地の厚みはあるが、反発性がなく粗硬であった。
【００３４】
［比較例２］
比較例１で加工された仮ヨリ加工糸を実施例１と同条件で、ニットデニット加工して得られた嵩高加工糸を、丸編み−染色仕上げしたが比較例１の単なる加工糸使いの布面と比較的風合いが近似し反発性がなく粗硬で、ニットデニット加工した効果が得られなかった。